실시 예 1 과 마찬가지 의 펄프 를 , 한 변이 15 mm 인 사각형 의 칩 형태 로 하 였 다 . 칩 형태 의 펄프 를 40 ℃ 의 49 질량 ％ NaOH 수용액 에 45 초간 침지 한 후 , 원심 효과 500 의 회전 바스켓 을 사용 하 여 압착 함 으로써 잉여 의 49 질량 ％ NaOH 수용액 을 제거 하 여 , 알칼리 셀룰로오스 를 얻 었 다 . 침지 공정 에서 의 49 질량 ％ NaOH 수용액 / 펄프 중 의 고체 성분 의 질량비 는 15 였 다 . 또한 , 얻 어 진 알칼리 셀룰로오스 의 NaOH 성분 / 펄프 중 의 고체 성분 의 질량비 는 1 . 49 였 다 . 얻 어 진 알칼리 셀룰로오스 를 원료 로 , 실시 예 1 과 마찬가지 로 하 여 얻 어 진 조 히드록시 프로필 메틸셀룰로오스 의 평균 입자 직경 을 측정 한 바 , 5 . 1 mm 의 조대 입자 상 이 었 다 .